Composition de béton frais comprenant au moins : i) de 350 kg/m 3 à 550 kg/m 3 de liant hydraulique, dit liant, comprenant : - de 20% à 40% en poids de clinker Portland par rapport au poids total dudit liant et dont les particules présentent un D50 supérieur à 11 µm et une surface spécifique Blaine inférieure ou égale à 5500 cm²/g, - de 45% à 75% en poids en filler par rapport au poids total dudit liant et dont les particules présentent un D70 inférieur ou égal à 63 µm, et - de 5% à 15% en poids en matériau de granulométrie ultrafine par rapport au poids total dudit liant et dont les particules présentent une surface spécifique BET supérieure ou égale à 5 m²/g ou un D50 inférieur ou égal à 8 µm, et étant choisi parmi les additions hydrauliques, les additions pouzzolaniques, les ciments ultrafins et leurs mélanges, ii) au moins 0,05 % en poids, exprimé en extrait sec par rapport au poids total dudit liant, en superplastifiant ou plastifiant, iii) de l’eau dans un rapport massique eau/liant variant de 0,3 à 0,45, et iv) des granulats. Composition de béton frais selon la revendication 1, dans laquelle le clinker et le filler sont mis en œuvre dans un rapport pondéral clinker/filler d’au moins 0,32, de préférence supérieur ou égal à 0,4, plus préférentiellement de 0,4 à 0,7. Composition de béton frais selon la revendication 1 ou 2, dans laquelle ledit liant comprend de 45% à 70% en poids, de préférence de 45% à moins de 65% en poids, et plus préférentiellement de 50% à 58% en poids en filler par rapport au poids total dudit liant. Composition de béton frais selon l’une quelconque des revendications précédentes, dans laquelle ledit liant comprend au moins 23% en poids, de préférence de 25% à 40% en poids, et plus préférentiellement de 25% à 35% en poids de clinker par rapport au poids total dudit liant. Composition de béton frais selon l’une quelconque des revendications précédentes, dans laquelle ledit liant comprend au moins 7% en poids, notamment de 7,5% à 14% en poids en matériau de granulométrie ultrafine par rapport au poids total dudit liant. Composition de béton frais selon l’une quelconque des revendications précédentes, dans laquelle le filler comprend au moins un filler calcaire, de préférence dans laquelle le filler est un filler calcaire. Composition de béton frais selon l’une quelconque des revendications précédentes, dans laquelle le matériau de granulométrie ultrafine est choisi parmi les laitiers, la fumée de silice, le métakaolin, les argiles calcinées, les cendres volantes, les additions pouzzolaniques naturelles ou artificielles, les ciments ultrafins de classe CEM I, CEM II, CEM III, CEM IV ou CEM V, et leurs mélanges, et de préférence parmi les laitiers de haut-fourneau, la fumée de silice, le métakaolin, les argiles calcinées, les additions pouzzolaniques naturelles ou artificielles, les ciments ultrafins de classe CEM I, CEM II, CEM III, CEM IV ou CEM V et leurs mélanges. Composition de béton frais selon l’une quelconque des revendications précédentes, dans laquelle le clinker est mis en œuvre sous la forme d’un ciment Portland, de préférence choisi parmi le CEM I et le CEM II/A. Composition de béton frais selon l’une quelconque des revendications précédentes, dans laquelle le ou les superplastifiant(s) ou plastifiant(s) sont choisi(s) parmi les PCE (éthers polycarboxyliques), les PCA (acides polycarboxylique), les phosphonates, les NBSP (superplastifiants à base de naphtalène), les PNS (polynaphtalènes sulfonates), les LS (lignosulfonates) et leurs mélanges, de préférence choisi(s) parmi les PCE (éthers polycarboxyliques), les PCA (acides polycarboxylique), les phosphonates et leurs mélanges. Composition de béton frais selon l’une quelconque des revendications précédentes, comprenant de 0,05 % à 1 % en poids, de préférence de 0,1 % à 0,5 % en poids, exprimé en extrait sec par rapport au poids total dudit liant, en superplastifiant ou plastifiant. Composition de béton frais selon l’une quelconque des revendications précédentes, dans laquelle le rapport massique eau/liant varie de 0,3 à 0,4, de préférence est supérieur à 0,32, plus préférentiellement d’au moins 0,34, voire varie de 0,36 à 0,4. Composition de béton frais selon l’une quelconque des revendications précédentes, dans laquelle les granulats comprennent au moins un matériau dont la taille particulaire est comprise entre 6 mm à 32 mm, en particulier les granulats comprennent au moins du sable, des gravillons ou leurs mélanges. Composition de béton frais selon l’une quelconque des revendications précédentes, dans laquelle le mélange du liant, de l’eau, du ou des superplastifiant(s) ou plastifiant(s) et, le cas échéant, de l’air occlus et des particules de sable de diamètre inférieur à 63 µm, forment une pâte, avec le volume de ladite pâte étant supérieur ou égal à 115%, en particulier à 120%, voire compris entre 120% à 135%, du volume poreux du squelette granulaire. Composition de béton frais selon l’une quelconque des revendications précédentes, possédant une viscosité inférieure ou égale à 9 secondes, de préférence inférieure ou égale à 6 secondes, mesurée par la méthode du cône inversé selon la norme XP P18-469 à une température de 20 °C à l’issue du gâchage. Composition de béton frais selon l’une quelconque des revendications précédentes, possédant un affaissement au cône d’Abrams supérieur ou égal à 160 mm, de préférence supérieur ou égal à 180 mm, mesuré selon la norme NF EN 12350-2 à une température de 20°C à l’issue du gâchage. Utilisation d’un liant hydraulique comprenant : - de 20% à 40% en poids de clinker Portland par rapport au poids total dudit liant et dont les particules présentent un D50 supérieur à 11 µm et une surface spécifique Blaine inférieure ou égale à 5500 cm²/g, - de 45% à 75% en poids en filler par rapport au poids total dudit liant et dont les particules présentent un D70 inférieur ou égal à 63 µm, et - de 5% à 15% en poids en matériau de granulométrie ultrafine par rapport au poids total dudit liant et dont les particules présentent une surface spécifique BET supérieure ou égale à 5 m²/g ou un D50 inférieur ou égal à 8 µm, et étant choisi parmi les additions hydrauliques, les additions pouzzolaniques, les ciments ultrafins et leurs mélanges, et dont le rapport pondéral clinker/filler est d’au moins 0,32, pour former un béton frais possédant un affaissement au cône d’Abrams supérieur ou égal à 160 mm, de préférence supérieur ou égal à 180 mm, mesuré selon la norme NF EN 12350-2 à une température de 20°C à l’issue du gâchage, et de viscosité inférieure ou égale à 9 secondes, de préférence inférieure ou égale à 6 secondes, mesurée par la méthode du cône inversé selon la norme XP P18-469 à une température de 20°C à l’issue du gâchage. Utilisation selon la revendication précédente d’un liant hydraulique tel que défini selon l’une quelconque des revendications 1 à 8. Utilisation d’une composition de béton frais comprenant au moins : i) un liant hydraulique comprenant : - de 20% à 40% en poids de clinker Portland par rapport au poids total dudit liant et dont les particules présentent un D50 supérieur à 11 µm et une surface spécifique Blaine inférieure ou égale à 5500 cm²/g, - de 45% à 75% en poids en filler par rapport au poids total dudit liant et dont les particules présentent un D70 inférieur ou égal à 63 µm, et - de 5% à 15% en poids en matériau de granulométrie ultrafine par rapport au poids total dudit liant et dont les particules présentent une surface spécifique BET supérieure ou égale à 5 m²/g ou un D50 inférieur ou égal à 8 µm, et étant choisi parmi les additions hydrauliques, les additions pouzzolaniques, les ciments ultrafins et leurs mélanges, ii) au moins un superplastifiant ou plastifiant, iii) de l’eau et iv) des granulats, et dont l’affaissement au cône d’Abrams est supérieur ou égal à 160 mm, mesuré selon la norme NF EN 12350-2 à une température de 20°C à l’issue du gâchage, et la viscosité est inférieure ou égale à 9 secondes mesurée par la méthode du cône inversé selon la norme XP P18-469 à une température de 20°C à l’issue du gâchage, pour former un béton durci présentant une résistance à la compression supérieure ou égale à 25 MPa, de préférence supérieure ou égale à 30 MPa, mesurée sur cylindres selon la norme NF EN 12390-3, 28 jours après mise en contact dudit liant avec l’eau. Utilisation selon la revendication précédente d’une composition de béton frais selon l’une quelconque des revendication 1 à 15. Procédé de préparation d’un béton durci comprenant la mise en œuvre d’un liant hydraulique comprenant : - de 20% à 40% en poids de clinker Portland par rapport au poids total dudit liant et dont les particules présentent un D50 supérieur à 11 µm et une surface spécifique Blaine inférieure ou égale à 5500 cm²/g, - de 45% à 75% en poids en filler par rapport au poids total dudit liant et dont les particules présentent un D70 inférieur ou égal à 63 µm, et - de 5% à 15% en poids en matériau de granulométrie ultrafine par rapport au poids total dudit liant et dont les particules présentent une surface spécifique BET supérieure ou égale à 5 m²/g ou un D50 inférieur ou égal à 8 µm, et étant choisi parmi les additions hydrauliques, les additions pouzzolaniques, les ciments ultrafins et leurs mélanges, et dont le rapport pondéral clinker/filler est d’au moins 0,32. Procédé selon la revendication précédente, dans lequel ledit liant est mis en œuvre sous la forme d’une composition de béton frais selon l’une quelconque des revendication 1 à 15. Procédé selon la revendication précédente, comprenant au moins les étapes consistant à : a) former ladite composition de béton frais par malaxage de ses composants ; b) le cas échéant, couler la composition de béton frais, et c) laisser ladite composition de béton frais durcir pour obtenir ledit béton durci. Béton durci obtenu à partir de la composition de béton frais selon l’une quelconque des revendications 1 à 15 ou obtenu à partir du procédé selon l’une quelconque des revendications 20 à 22. Béton durci selon la revendication précédente, présentant une résistance à la compression supérieure ou égale à 25 MPa, de préférence supérieure ou égale à 30 MPa, mesurée sur cylindres selon la norme NF EN 12390-3, 28 jours après mise en contact dudit liant avec l’eau. Béton durci selon la revendication 23 ou 24, ledit béton durci étant sous la forme d’un élément structurant, notamment un élément préfabriqué ou coulé, en particulier un élément structurant d’un ouvrage de bâtiment ou de travaux publics tel qu’en infrastructure ou en superstructure.